폴리 올 디 올 1 1 ( WO 2010 / 028362 Al 에 개시 된 방법 에 따라 합성 된 것 ) 의 밀봉 된 용기 를 오븐 에서 120 ℃ 에서 약 90 분 간 가온 하 여 폴리 올 의 점성 을 낮추 었 다 . 이러 한 폴리 올 의 샘플 ( 210 . 6 g , 93 . 5 mmol ) 을 커다란 비이 커 에 쏟 고 , 이후 약하 게 가온 하 고 ( 액체 온도 약 35 - 40 ℃) 오버헤드 - 교반 하 면서 , 0 . 5 L 시약 등급 에틸 아세테이트 에 용해 시켰 다 . 추가 적 인 0 . 5 L 에틸 아세테이트 를 이용 하 여 , 상기 용액 을 2 , 5 - 디 - tert - 부틸 히드로퀴논 ( DBHQ ; 5 mg , 25 ppm ) 및 4 -( N , N - 디메틸아미노 ) 피리딘 ( DMAP ; 22 . 8 g , 187 mmol ) 을 함유 하 는 2 L 반응 용기 내 로